(57)【要約】【課題】  外表面部材と内表面部材及び補強部材で構成される鋼製ドアの溶接組立において、溶接箇所を最小にすると共に仕上げ工程を簡略する。【解決手段】  ドア用鋼板の厚さ１．６ｍｍ〜０．６ｍｍの薄鋼板の少なくとも三方の周縁部に折曲部を形成し、外表面部材と内表面部材と補強部材とで構成されている鋼製ドアにおいて、外表面部材は少なくとも三方周縁部のＬ字型の折曲部から折返しコ字状に加工し、小口面を外表面板に含ませてしまう構造にし、又内表面部材の少なくとも三方の周縁の折曲部をＬ字型のＬ字状部に形成し、塞ぎ部材的な構造とする。外表面部材の折曲部の折返し状のコの字状部の平坦面と内表面部材の先端部を突合わせた入隅部を溶接する構成にし、レーザービーム溶接を使用し溶着する。室内側の突き当て面のみに溶接痕が残る組方となり、極力溶接を使わず、溶融亜鉛めっき鋼板の組織破壊を最小限に抑え、溶融亜鉛めっき鋼板の持つ防錆性能を十分に引き出せる錆びにくいドアを生産する製造方法である。【選択図】図７
2013104293.tif 000002
【特許請求の範囲】
【請求項１】
ドア用鋼板の表裏一対の薄鋼板の少なくとも三方周縁部に折曲部を形成した外表面部材と内表面部材と、ドア内部に所定の本数のコ字型補強部材を配置、接合して構成され、合わせ部を溶接して所定のドア厚を有している鋼製ドアにおいて、外表面部材の少なくとも三方周縁部をＬ字型の折曲部から折返しコ字状に加工し、小口面を外表面板に含ませてしまう構造にし、又外表面部材の折り返しコ字状平坦面に、内表面部材の少なくとも三方周縁部をＬ字状に折曲して、先端部を突き当てる構造にし、表裏部材の合わせ部である入隅部をレーザービームで溶接し、ドアの室内側面に溶接痕を有していることを特徴とする鋼製ドアの製造方法。
【請求項２】
外表面部材は、防錆処理した薄鋼板であって、厚さ１．６ｍｍ〜０．６ｍｍの鋼板の少なくとも三方の周縁部をＬ字型の折曲部から折返しコ字状に折曲部を形成し、コ字の幅を１５ｍｍ〜５０ｍｍ、折返し状先端の折返し部の長さを５ｍｍ〜１５ｍｍとし、ドアの小口面を形成していることを特徴とする請求項１に記載の鋼製ドアの製造方法。
【請求項３】
内表面部材は、防錆処理した鋼板であって、厚さ１．６ｍｍ〜０．６ｍｍの鋼板の少なくとも三方の周縁部をＬ字型に折曲部を形成し、Ｌ字型部の先端の長さを５ｍｍ〜１５ｍｍであって、外表面部材の鋼板の折曲部の折返し状のコの字状部の平坦板端面との先端突合わせた入隅部を溶着できる構成にし、表面板の小口面でのつなぎ溶接を不要にしていることを特徴とする請求項１〜２のいずれかに記載の鋼製ドアの製造方法。
【請求項４】
表面板内部にコ字型の補強部材を３〜５箇所の配置で接着接合した外表面部材と曲げ加工のみの内表面部材とで構成されているドアにおいて、コ字型補強材は厚さを１ｍｍ〜３ｍｍにして、幅を１５ｍｍ〜５０ｍｍであり、外表面部材の内面に１００ｍｍ〜３００ｍｍの間隔で、３〜５箇所、テープによって接着接合し、両端のコ字型補強部材のみ、強度の増強と蝶番設置のためドアの外表面部材の両周縁部から１５ｍｍ〜５０ｍｍの箇所に接着固定されていることを特徴とする請求項１〜３のいずれかに記載の鋼製ドアの製造方法。
【請求項５】
構造用接合テープで接着されている補強部材付き外表面部材と内表面部材との接合において、外表面部材と内表面部材の三方周縁部の接合溶接点の位置決めに、万力型固定器、またはマグネット固定器を使用していることを特徴とする請求項１〜４のいずれかに記載の鋼製ドアの製造方法。
【請求項６】
レーザービーム溶接は、ＹＡＧレーザー、炭酸ガスレーザー、半導体レーザーから選ばれており、レーザー照射時間を１〜２０／１０００秒で、溶接幅を０．１〜０．５ｍｍにしている。好ましくはＹＡＧレーザーで、レーザー照射時間を２〜３／１０００秒で、溶接幅を０．３〜０．４ｍｍにしていることを特徴とする請求項１〜５のいずれかに記載の鋼製ドアの製造方法。
【発明の詳細な説明】
【技術分野】
【０００１】本発明は、事務所等の出入り口となる建築物の開口部に設けられる錆にくい鋼製ドアの技術分野に属するものである。
【背景技術】
【０００２】  一般に、この種の事務所等の出入り口となる建築物の開口部に設けられるドアの中には、表裏一対の鋼板の少なくとも三方に折曲部を形成し、これら折曲部同志を溶接により一体化することで所定のドア厚を存するように構成した鋼製ドアが知られている。このような鋼製ドアにおいて、表裏鋼板同志の一体化をレーザービーム溶接により行うことが提唱されており、これによって、鋼板の変形を防止することができ、かつ、溶接痕の残らない一体化を実現している方法が提案されている（特許文献１参照）。【０００３】鋼製ドアの製造において、溶接工法を用いながら、歪み発生の極小化、作業工数の低減による作業時間の短縮化を図る。骨材等の一方面を予め表面材にレーザービーム溶接により溶着させるとともに、裏面材を骨材の他方面に敷設した後、表面材と裏面材との周縁部にレーザービーム溶接を行ない、表面材、裏面材及び骨材等を一体構造とする鋼製ドアの提案がある（特許文献２参照）。【０００４】  表裏一対の鋼板の少なくとも三方の周縁部に折曲部を形成し、互いに対向する折曲部同志をレーザービーム溶接して所定のドア厚を有した鋼製ドアを構成するにおいて、鋼製ドアは、周縁部のうち上縁部または下縁部、あるいは上下両縁部の折曲部をそれぞれＬ字状のＬ字状部に形成し、これらＬ字状部をドア厚調整自在に積層して構成されている鋼製ドアも提案されている（特許文献３参照）。【０００５】  亜鉛鋼板をレーザービームにより溶着体とするにあたり、溶着部にピットが形成されないようにするために、亜鉛鋼板を適宜切断、折曲加工した表裏面板同志を溶着して、溶着部は、表面板の切断面である先端面を裏面板の左右方向右端縁の表側面に対して突当て、一方の面板の板面に対し、他方の面板の板端面を突当てるようにし、該突当て部をＹＡＧレーザーにより溶接した扉が提案されている（特許文献４参照）。【０００６】  鋼板で構成される構造体の複数の鋼板を重ね合わせて形成された重ね部の最上段の鋼板の上面からレーザービームを照射して、鋼板の重ね部のレーザー溶接において、重ね部の予定されるレーザー溶接ビードの延長線上の始終端から３０ｍｍ以内の範囲に仮付けを施し、この重ね部をレーザー溶接する鋼板で構成された構造体の重ね部のレーザー溶接における溶接部の遅れ、破壊を防止できるレーザー溶接方法が提供されている（特許文献５参照）。【０００７】  鋼板をレーザービームで溶接する技術は、種々存在するが、扉に使用する方法は少なかった。しかし扉に使用する場合でも鋼板の厚さにも制限をもって、組み立て方法、溶接方法にも煩雑な条件を設けていた。また扉のかなりの部分に接合・溶接を行っていた。そのために長時間の使用において錆、変色などの問題が生じていた。
【先行技術文献】
【特許文献】
【０００８】
【特許文献１】特開２００２−１７４０８２号公報
【特許文献２】特開２００２−７０４３１号公報
【特許文献３】特開２００４−１７６３２７号公報
【特許文献４】特開２００３−１４５６号公報
【特許文献５】特開２００８−１７８９０５号公報
【発明の概要】
【発明が解決しようとする課題】
【０００９】  従来の鋼製ドアの製造方法としては、表裏一対の表面板の周縁部（少なくとも３方）の折曲部をＬ字型のＬ字状部に形成にし、折曲部の先端部同志を小口面で突き当てて、スポット溶接し、仕上げることが一般的に行われている。尚、この製造方法の仕上げ工程においては、溶接部のサンダー仕上げと錆止め塗装時のパテ処理（パテ塗り及びパテ研ぎ）が避けられない。【００１０】  さらに、このような鋼製ドアを量産するにあたり、鋼板の切断時における寸法誤差、折曲部の形成時における誤差を考慮する必要がある。特に、折曲部の端面同志を溶接するようなものにおいては、寸法誤差が生じたような場合では、折曲部の端面同志を全長にわたってぴったりと当接させることができない。そのため、小口部は全長にわたりサンダー仕上げを余儀なくされている。【００１１】  この場合に、表面鋼板の板厚が厚いものであれば溶接をすることで隙間を埋めることが可能であるが、鋼板の板厚が薄くなるほど隙間を埋めるのが難しく、寸法誤差の吸収ができないことも想定され、不良品の発生率が高くなってしまうという問題があった。【００１２】  また上記の問題点と合わせて、表面処理鋼板（溶融亜鉛めっき鋼板）のめっき層の溶接による破壊及びサンダー仕上げによる破壊が原因となる錆の問題も生じている。溶接にはレーサービーム溶接を使用し、組立にはできるだけ溶接を使用せず、腐食雰囲気に接しない扉の内部箇所でも構造用接合テープを使用し、溶接焼けを表面に出さない工法を提案するものである。ここに本発明は、錆にくい鋼製ドアの製造方法を解決しようとすることを課題にした。
【課題を解決するための手段】
【００１３】本発明は、上記の如き実情に鑑み、これらの課題を解決することを目的として創作されたものであって、ドアの薄板一対の鋼板の少なくとも三方の周縁部に折曲部を形成し、互いに対向する折曲部同志をレーザービーム溶接して所定の強度と錆にくさを有した鋼製ドアを構成するにあたり、一方のドア表面部材は、上及び両縦縁部の折曲部を、Ｌ字型の折曲部から折返しコ字状部とし、ドアの小口面をこの部材で形成し、他方のドア表面板はＬ字型のＬ字状部に形成し、前記表面板コ字状平坦板端面部とＬ字状先端部を突き合わせて、入隅部にレーザービーム溶接を行い、コ字とＬ字の高さでドア厚を調整、積層して構成されているものである。【００１４】  ドア用鋼板の表裏一対の厚さ１．６ｍｍ〜０．６ｍｍの鋼板の少なくとも三方の周縁部に折曲部を形成し、折曲部をレーザービーム溶接して所定のドア厚を有し、ドア内部がコ字型の補強部材を３〜５箇所で表裏両面鋼板に接着接合した外表面部材と内表面部材と補強部材とで構成されている鋼製ドアにおいて、外表面部材の少なくとも三方のＬ字状の折曲部を折返し状のコ字状部に形成し、外表面部材のみでドアの小口面を形成し、内表面部材の三方の周縁の折曲部をＬ字型のＬ字状部に形成し、ドアの塞ぎ部材とした。室内側の突き当て面のみに溶接痕が残る組立とし、極力溶接を使わないことにより、溶融亜鉛めっき鋼板の組織破壊を最小限に抑え、溶融亜鉛めっき鋼板の持つ防錆性能を十分に引き出せる錆びにくいドアを生産する製造方法である。【００１５】  外表面部材は、溶融亜鉛めっき鋼板であって、厚さ１．６ｍｍ〜０．６ｍｍの鋼板の少なくとも三方の周縁部の折曲部を折返し状コ字型に形成し、コ字の幅を１５ｍｍ〜５０ｍｍ、折返し状先端の折返し部の長さを５ｍｍ〜１５ｍｍである。【００１６】  内表面部材は、溶融亜鉛めっき鋼板であって、厚さ１．６ｍｍ〜０．６ｍｍの鋼板の少なくとも三方の周縁部の折曲部をＬ字型に形成し、Ｌ字型部の先端の長さを５ｍｍ〜１５ｍｍであって、外表面部材の折曲部を折り返し上コ字型にした板平面と先端突当て部位を溶着できる構成にしている。【００１７】  コ字型補強部材は、コ字型の鋼板の厚さを１ｍｍ〜３ｍｍにして、幅を１５ｍｍ〜５０ｍｍであり、外表面部材の内面に１００ｍｍ〜３００ｍｍの間隔でコ字型の補強部材を３〜５箇所で表裏両面鋼板に構造用接合テープによって接着接合して、コ字型補強部材における両端の部材のみを、強度の増強と蝶番設置のためにドアの外表面部材での両周縁部から１５ｍｍ〜５０ｍｍの箇所に接着固定されている製造方法である。【００１８】  構造用接合テープで接着されている補強部材付き外表面部材と内表面部材との接合において、外表面部材と内表面部材の両縁部の接合溶接点の位置決めに、万力型固定器、またはマグネット固定器を使用している。【００１９】  レーザービーム溶接は、ＹＡＧレーザー、炭酸ガスレーザー、半導体レーザーから選ばれており、レーザー照射時間を１〜２０／１０００秒で、溶接幅を０．１〜０．５ｍｍにしている。好ましくはＹＡＧレーザーで、レーザー照射時間を２〜３／１０００秒で、溶接幅を０．３〜０．４ｍｍにしている。【００２０】  外表面部材の鋼板縁部の折曲部は、Ｌ字型���折曲部から折返しコ字状部に形成され、内表面部材の鋼板縁部の折曲部は、Ｌ字状部に形成され、外表面部材の周縁部のＬ字型の折曲部から折返しコ字状部板面と、内表面部材の周縁部のＬ字状部の先端とで、コ字状部寸法範囲内を調整自在に突当てられるように構成されている鋼製ドアの製造方法である。【００２１】  ドア鋼板において、一方の内表面部材の縁部の折曲部はＬ字状部に、他方の外表面部材の縁部の折曲部は折返しコ字状部に形成され、それぞれの縁部は、Ｌ字状部の先端面が折返しコ字状部の板面に溶接されて、それぞれの高さによってドア厚を変えられる鋼製ドアの製造方法である。
【発明の効果】
【００２２】  ドア鋼板において、外表面部材の三方周縁部をＬ字型の折曲部から折返しコ字状に加工し、小口面を片方の表面板に含ませてしまう構造にしたことで、従来のドア製作時の小口溶接を無くす事が出来た。又外表面部材の平坦面に内表面部材に先端部を突き当てる構造にし、入隅部の溶接としたことで、従来の仕上げ工程に含まれる溶接部サンダー仕上げや溶接部パテ仕上げを省略することが出来た。【００２３】  また室内側の突き当て面のみに溶接痕が残る組立とし、極力溶接を使わないことにより、溶融亜鉛めっき鋼板の組織破壊を最小限に抑えることが出来た。その結果、溶融亜鉛めっき鋼板の持つ防錆性能を十分に引き出せる錆びにくいドアを生産することが出来た。さらに、入隅溶接とすることが出来たことでレーザービーム溶接による溶着を確実、かつ強固に行うことができ、不良品の発生を低減できた。【００２４】  ドア用鋼板の表裏一対の厚さは１．６ｍｍ〜０．６ｍｍの鋼板を使用し、補強部材はコの字状で１ｍｍ〜３．０ｍｍの鋼板を使用しているので、従来のドア強度を持ち合わせて、軽量化も可能にし、開閉が容易なドアを作ることができる。
【図面の簡単な説明】
【００２５】
【図１】軽量・防錆鋼製ドアの枠・扉の出入り口取付図（開閉図）  Ａ：室外（外表面部材）側観図、Ｂ：室内（内表面部材）側観図
【図２】軽量・防錆鋼製ドアの姿正面図（扉補強記入）  Ａ：室外（外表面部材）側観図、Ｂ：室内（内表面部材）側観図、
【図３】軽量・防錆鋼製ドアの枠及び扉の断面図  Ａ：縦断面詳細図（アーア断面図）、Ｂ：横断面詳細図（イーイ断面図）  Ｃ：上枠及び縦枠の組方図、Ｄ：縦枠及び下枠の組方図
【図４】軽量・防錆鋼製ドアの扉部材構成分解図（鳥瞰図）  Ａ：外表面部材、Ｂ：力骨中間部材、Ｃ：内表面部材、Ｄ：上部補強部材、Ｅ：下部補強部材
【図５】軽量・防錆鋼製ドアの扉部材構成分解断面詳細図  Ａ：縦断面詳細図、Ｂ：縦断面詳細図（蝶番部）Ｃ：横断面詳細図
【図６】軽量・防錆鋼製ドアのＹＡＧ溶接略図  Ａ：表面板の接合ＹＡＧ溶接図、Ｂ：縦補強と下補強の接合ＹＡＧ溶接図
【図７】軽量・防錆鋼製ドアのＹＡＧ溶接完了後の扉完成図（断面詳細）  Ａ：縦断面詳細図、Ｂ：横断面詳細図
【図８】軽量・防錆鋼製ドアのＹＡＧ溶接完了後の扉完成図（鳥瞰図）  Ａ：表面部材見え掛かり図、Ｂ表面部材及び補強部材見え掛かり図
【発明を実施するための形態】
【００２６】  次に、本発明の実施の形態を図１〜図８の図面に基づいて説明する。
図面において、図１は建築物の出入り口の開口部に片開き状（開閉揺動自在）に取り付けられた鋼製のドアであって、これら鋼製ドアは金属部材で構成された表裏一対（前後）の表面部材と補強部材を用いて構成されている。図１のＡは外表面部材が見える状態（扉閉鎖時）を図示。Ｂは内表面部材が見える状態（扉開放時）を図示する。ＹＡＧ溶接痕が見える状態を示す。
【００２７】図２のＡは室外（外表面部材）側正面図を示し、枠、扉及び扉内の補強の位置関係を図示。Ｂは室内（内表面部材）側正面図を示し、枠、扉及び補強の位置関係を図示。外表面部材の少なくとも三方周縁部の折曲部を折返し状のコ字状部に形成し、外表面部材の内部にコ字型の補強部材を上部に１箇所、中間部に３〜５箇所、下部に１箇所、構造用粘着テープより接着接合する。さらに内表面部材の少なくとも三方縁の折曲部をＬ字型のＬ字状部に形成し、外表面部材のＬ字型の折曲部から折返しコ字状の折曲部平坦板端面に内表面部材の各周縁部のＬ字先端部突合せして、レーザービームで溶接接合をし、完成した扉図。
【００２８】  図３のＡは図２のアーア断面詳細図。外表面部材と内表面部材と上部・中間部及び下部のコの字型補強の取り合い（構造用粘着テープ接合部、ＹＡＧ溶接接合部）を示す縦詳細図。Ｂは外表面部材と内表面部材と上部・中間部及び下部のコの字型補強の取り合い（構造用粘着テープ接合部、ＹＡＧ溶接接合部）を示す横詳細図。Ｃは上枠と縦枠のコーナー部の組立て方を示し、Ｄは取り合い、縦枠と下枠のコーナー部の組立て方を示す。
【００２９】  図４は扉を各部材に分解して表した部材構成パース図。外表面部材の少なくともの三方周縁部の折曲部を折返し状のコ字状部に形成し、外表面部材内部にコ字型の補強部材を上部に１箇所、中間部に三箇所、下部に１箇所、構造用粘着テープにより接着接合、内表面部材の少なくともの三方縁の折曲部をＬ字型のＬ字状部に形成し、外表面部材の折返し状コ字型の折曲部の平坦板面に内表面部材の各周縁部のＬ字先端部を突き合わせて、レーザービームで溶接接合を施す手順を図示。
【００３０】  図５は図４の部材構成図を２次元で表現。外表面部材の少なくともの三方周縁部の折曲部を折返し状のコ字状部に形成し、外表面部材内部にコ字型の補強部材を上部に１箇所、中間部に３箇所、下部に１箇所、構造用粘着テープにより接着接合、内表面部材の少なくともの三方縁の折曲部をＬ字型のＬ字状部に形成し、外表面部材の折返し状コ字型の折曲部の平坦板面に内表面部材の各周縁部のＬ字先端部を突き合わせて、レーザービームで溶接接合を施す手順を図示。
【００３１】  図６のＡは基盤の上に、外表面部材の三方周縁部の折返し状コ字型の折曲部の平坦板面に内表面部材の三方周縁部のＬ字先端部を突き合わせて設置された扉に、ＹＡＧ溶接のトーチ先端を溶接箇所にセットし、レール上を移動するマグネット座の設置状態を示す。トーチ先端を溶接接合部に合わせ、トーチ取付座ごとレール上を移動させながら、溶接を行う工程（表面部材周縁部のＹＡＧ溶接接合）である。図Ｂは外表面部材の折返し状コ字型の折曲部の平坦板面に内表面部材の各周縁部のＬ字先端部突き合わせて設置された扉の下部補強部と縦補強のＹＡＧ溶接接合する状態にセットした形を示す。
【００３２】  図７は構造用粘着テープ及びＹＡＧ溶接で接合した扉の完成図を示す。図７のＡは、外表面部材の少なくともの三方周縁部の折曲部を折返し状のコ字状部に形成し、外表面部材内部にコ字型の補強部材を上部に１箇所、中間部に３箇所、下部に１箇所、構造用粘着テープにより接着接合、内表面部材の少なくともの三方縁の折曲部をＬ字型のＬ字状部に形成し、外表面部材の折返し状コ字型の折曲部の平坦板面に内表面部材の各周縁部のＬ字先端部を突き合わせて組立した扉の縦断面詳細を示す。
【００３３】  図７のＢは、外表面部材の少なくともの三方周縁部の折曲部を折返し状のコ字状部に形成し、外表面部材内部にコ字型の補強部材を上部に１箇所、中間部に３〜５箇所、下部に１箇所、構造用粘着テープにより接着接合、内表面部材の少なくともの三方縁の折曲部をＬ字型のＬ字状部に形成し、外表面部材の折返し状コ字型の折曲部の平坦板面に内表面部材の各周縁部のＬ字先端部を突き合わせて組立した扉の横断面詳細を示す。
【００３４】  図７はＹＡＧ溶接で接合した扉の完成図を示す。Ａ図は外表面部材の折返し状コ字型の折曲部の平坦板端面に内表面部材の各周縁部のＬ字先端部合わせた周縁部のＹＡＧ溶接接合を示す。図Ｂは外表面部材の折返し状コ字型の折曲部の平坦板端面に内表面部材の各周縁部のＬ字先端部合わせて設置された扉の下部補強部と縦補強の取り合い部のＹＡＧ溶接接合を示す。
【実施例１】
【００３５】  ＪＩＳＧ３３０２（溶融亜鉛めっき鋼板及び鋼帯）規定するＳＧＨＣの薄板鋼板の厚さ０．８ｍｍを使用し、ドア巾＝８２３、ドア高さ＝２００３の所定の寸法になるように板部材を切断し、ＮＣ加工を施した。外表面部材においては、表面板の少なくとも三方周縁部を折曲げし、折曲部を折返し状のコ字状部に形成した。その曲げ寸法を１５ｍｍ（図７のＨ１Ｌ）とした。内表面部材においては、表面板の三方周縁部をＬ字型に折曲げし、その曲げ寸法を７ｍｍ（図７のＨ２Ｌ）とした。補強材においては、断面略Π字形状でその曲げ寸法を１５ｍｍ（図５のＫ４Ｌ）４３ｍｍ（図５のＫ４ＡＬ）１５ｍｍ（図５Ｋ４Ｌ）で長尺状に加工を施した。【００３６】  加工を施した外表面部材（図５のＡ：Ｈ２）の三方周縁の折曲部の折返し状のコ字状部を上に向けを定番の上にセットした。上縁部に左右方向に伸長する状態で配設される上補強（図４のＫ１）をΠ字型の背を上に向け、外表面部材の下方より差込んでΠ字型の背に施した構造用粘着テープにより固定した。次に、両端縁部に上下方向に伸長する状態で配設される端部の縦補強（図４のＫ３及びＫ４）をΠ字の背を端部側に向け、上から入れ、横にスライドさせてΠ字型の背に施した構造用粘着テープにて固定した。【００３７】  吊元側となる縦補強には配設に先立ち、蝶番取付用の補強（図５のＫ３Ａ）を溶接固定した。更に、中間部に上下方向に伸長する状態で配設される３数本の縦補強（図４のＫ４）を上から入れ、構造用粘着テープにて固定した。最後に、下縁部に左右方向に伸長する状態で配設されている下補強（図４のＫ５）をΠ字の背を上に向け、下から入れ、ほぞとほぞ孔を合わせて取り合い部（図６のＢのＫ５−ＹＧ１）をＹＡＧ溶接で固定した。【００３８】  補強取付の終わった定番上の外表面部材の折返し状のコ字状部の寸法１５ｍｍ（図７のＨ１Ｌ）の平坦板面に、三方周縁の折曲部のＬ字型寸法を７ｍｍ（図７のＨ２Ｌ）に形成した内表面部材を三方周縁折曲部のＬ字型の先端部を下に向けて突きあわせて、扉の形とした。尚セットに先駆け、内表面部材のドアークローザー取付位置には補強板を取付けた。【００３９】  セットの際、かぶせ位置を左右、上下に自由に動かす事で、外表面部材の加工誤差（切断加工誤差、曲げ加工誤差）と内表面部材の加工誤差（切断加工誤差、曲げ加工誤差）を吸収した。又、外表面部材のコ字状部と内表面部材のＬ字状部を同一面で合わせる過程で上（ドア高さ方向）及び左右（ドア幅方向）の表面からの見え掛かり寸法を同一寸法に近づけてセットした。【００４０】  ドア厚さは外表面部材と内表面部材の折り曲げ寸法で決まる。このため、ドア厚方向の加工誤差は枠を機密ゴム入り型とし、枠と扉の隙間寸法を大きくとることで吸収した。又、内表面板のＬ字型のＬ字状部寸法を変えることで、ドア厚の調整をした。【００４１】  ＹＡＧ溶接が出来る状態にセットした扉にＹＡＧ溶接トーチ設置用レール部材を万力にて定番上に固定し、ＹＡＧ溶接トーチを取付けたマグネット座をレール走行部品に取り付けた。外表面部材のコ字状部と内表面部材のＬ字状部を同一面で合わせた位置にトーチを略４５度の傾斜方向を向け、ＹＡＧ溶接トーチセットした。トーチ座をレールに従い走���させながら動かし、ＹＡＧ溶接を行った。この際、合わせ部の予定されるＹＡＧ溶接ビードの延長線上の始終端から３０ｍｍ以内の範囲に仮付け部材を施し、この合わせ部をレーザー溶接する鋼板で構成された構造体の合わせ部のレーザー溶接における溶接部の遅れ、破壊を防止した。【００４２】  外表面部材のコ字状部と内表面部材のＬ字状部を同一面で合わせた位置でＹＡＧ溶接の完了した扉に扉下端の補強部を溶接するように、ＹＡＧ溶接トーチ設置用レール部材を万力にて定番上に固定し直した。ＹＡＧ溶接トーチを取付けたマグネット座をレール走行部品に取り付けた。扉の下補強材と縦補強材のほぞとほぞ孔部にトーチをセットし、トーチをレールに沿って走行しながら動かし、ＹＡＧ溶接を行った。この際、仮付け部材を施し、レーザー溶接における溶接部の遅れ、破壊を防止する対策はしなかった。【００４３】  ドア巾を８２３ｍｍ、ドア高さを２００３ｍｍに組立した扉は、外表面部材、内表面部材及び補強部材を溶接組立した通常の扉に比べ、外表面部材と内表面部材との室内側の突き合わせ部のみで溶接するため、溶融亜鉛めっき鋼板の溶接に依る組織破壊を最小限に抑えた製品にできた。溶接箇所を最小とすることで、溶接痕の通常の処理工程である溶接痕のサンダー掛け仕上げ処理と塗装前のサンダー掛け部のパテ処理の工程を省くことが出来た。【００４４】  このようにして製造した錆にくい鋼製ドアを現場に搬入し、事務所等の出入り口となる建築物の開口部に取り付けた。工事期間中も建物の竣工後もドアの開閉には問題なく、錆の発生も起きていない。錆びにくく、スムーズな開閉のドアを作ることが出来た。
【実施例２】実施例１と同様にして、外及び内表面部材、補強部材寸法を変更した。【００４５】  ＪＩＳＧ３３０２（溶融亜鉛めっき鋼板及び鋼帯）規定するＳＧＨＣの薄板鋼板の厚さ０．６ｍｍを使用し、ドア巾＝８７３、ドア高さ＝２１０３の所定の寸法になるように板部材を切断し、ＮＣ加工を施した。外表面部材においては、表面板の少なくとも三方周縁部を折曲げし、折曲部を折返し状のコ字状部に形成した。その曲げ寸法を１０ｍｍ（図７のＨ１Ｌ）とした。内表面部材においては、表面板の三方周縁部をＬ字型に折曲げし、その曲げ寸法を５ｍｍ（図７のＨ２Ｌ）とした。補強材においては、断面略Π字形状でその曲げ寸法を１２ｍｍ（図５のＫ４Ｌ）４３ｍｍ（図５のＫ４ＡＬ）１２ｍｍ（図５Ｋ４Ｌ）で長尺状に加工を施した。【００４６】  加工を施した外表面部材（図５のＡ：Ｈ２）の三方周縁の折曲部の折返し状のコ字状部を上に向けを定番の上にセットした。上縁部に左右方向に伸長する状態で配設される上補強（図４のＫ１）をΠ字型の背を上に向け、外表面部材の下方より差込んでΠ字型の背に施した構造用粘着テープにより固定した。次に、両端縁部に上下方向に伸長する状態で配設される端部の縦補強（図４のＫ３及びＫ４）をΠ字の背を端部側に向け、上から入れ、横にスライドさせてΠ字型の背に施した構造用粘着テープにて固定した。【００４７】  吊元側となる縦補強には配設に先立ち、蝶番取付用の補強（図５のＫ３Ａ）を溶接固定した。更に、中間部に上下方向に伸長する状態で配設される３数本の縦補強（図４のＫ４）を上から入れ、構造用粘着テープにて固定した。最後に、下縁部に左右方向に伸長する状態で配設されている下補強（図４のＫ５）をΠ字の背を上に向け、下から入れ、ほぞとほぞ孔を合わせて取り合い部（図６のＢのＫ５−ＹＧ１）をＹＡＧ溶接で固定した。【００４８】  補強取付の終わった定番上の外表面部材の折返し状のコ字状部の寸法１０ｍｍ（図７のＨ１Ｌ）の平坦板面に、三方周縁の折曲部のＬ字型寸法を５ｍｍ（図７のＨ２Ｌ）に形成した内表面部材を三方周縁折曲部のＬ字型の先端部を下に向けて突きあわせて、扉の形とした。尚セットに先駆け、内表面部材のドアークローザー取付位置には補強板を取付けた。【００４９】  セットの際、かぶせ位置を左右、上下に自由に動かす事で、外表面部材の加工誤差（切断加工誤差、曲げ加工誤差）と内表面部材の加工誤差（切断加工誤差、曲げ加工誤差）を吸収した。又、外表面部材のコ字状部と内表面部材のＬ字状部を同一面で合わせる過程で上（ドア高さ方向）及び左右（ドア幅方向）の表面からの見え掛かり寸法を同一寸法に近づけてセットした。【００５０】  ドア厚さは外表面部材と内表面部材の折り曲げ寸法で決まる。このため、ドア厚方向の加工誤差は枠を機密ゴム入り型とし、枠と扉の隙間寸法を大きくとることで吸収した。又、内表面板のＬ字型のＬ字状部寸法を変えることで、ドア厚の調整をした。【００５１】  ＹＡＧ溶接が出来る状態にセットした扉にＹＡＧ溶接トーチ設置用レール部材を万力にて定番上に固定し、ＹＡＧ溶接トーチを取付けたマグネット座をレール走行部品に取り付けた。外表面部材のコ字状部と内表面部材のＬ字状部を同一面で合わせた位置にトーチを略���５度の傾斜方向を向け、ＹＡＧ溶接トーチセットした。トーチ座をレールに従い走行させながら動かし、ＹＡＧ溶接を行った。この際、合わせ部の予定されるＹＡＧ溶接ビードの延長線上の始終端から３０ｍｍ以内の範囲に仮付け部材を施し、この合わせ部をレーザー溶接する鋼板で構成された構造体の合わせ部のレーザー溶接における溶接部の遅れ、破壊を防止した。【００５２】  外表面部材のコ字状部と内表面部材のＬ字状部を同一面で合わせた位置でＹＡＧ溶接の完了した扉に扉下端の補強部を溶接するように、ＹＡＧ溶接トーチ設置用レール部材を万力にて定番上に固定し直した。ＹＡＧ溶接トーチを取付けたマグネット座をレール走行部品に取り付けた。扉の下補強材と縦補強材のほぞとほぞ孔部にトーチをセットし、トーチをレールに沿って走行しながら動かし、ＹＡＧ溶接を行った。この際、仮付け部材を施し、レーザー溶接における溶接部の遅れ、破壊を防止する対策はしなかった。【００５３】  ドア巾を８７３ｍｍ、ドア高さを２１０３ｍｍに組立した扉は、外表面部材、内表面部材及び補強部材を溶接組立した通常の扉に比べ、外表面部材と内表面部材との室内側の突き合わせ部のみで溶接するため、溶融亜鉛めっき鋼板の溶接に依る組織破壊を最小限に抑えた製品にできた。溶接箇所を最小とすることで、溶接痕の通常の処理工程である溶接痕のサンダー掛け仕上げ処理と塗装前のサンダー掛け部のパテ処理の工程を省くことが出来た。【００５４】  このようにして製造した錆にくい鋼製ドアを現場に搬入し、事務所等の出入り口となる建築物の開口部に取り付けた。工事期間中も建物の竣工後もドアの開閉には問題なく、錆の発生も起きていない。錆びにくく、スムーズな開閉のドアを作ることが出来た。
【符号の説明】
【００５５】Ｈ１      内表面部材
Ｈ１Ｌ    内表面部材Ｌ字部寸法
Ｈ２      外表面部材
Ｈ２Ｌ    外表面部材コ字部寸法
Ｗ１      上枠体
Ｗ２      縦枠体
Ｗ３      縦枠体
Ｗ４      下枠体
ＹＧ１    レーザー溶接部
Ｋ１      コの字型上補強材
Ｋ２      コの字型中補強材
Ｋ３      コの字型中補強材
Ｋ３Ｌ    コの字型端部補強材寸法
Ｋ３ＡＬ  コの字型端部補強材寸法
Ｋ３Ａ    蝶番の補強材
Ｋ４      コの字型中補強材
Ｋ４Ｌ    コの字型中補強材寸法
Ｋ４ＡＬ  コの字型中補強材寸法
Ｋ５      コの字型下補強材
Ｋ６      蝶番部補強材
Ｒ１      構造用接合テープ
Ｔ１      蝶番
Ｊ１      レバーハンドル錠
アーア    扉横断面図
イーイ    扉縦断面図
ＫＰ−１  ＹＡＧ溶接用スライドレール取付部材
ＫＰ−２  万力セット用部材１
ＫＰ−３  ＹＡＧ溶接用スライドレール取付部材
ＫＰ−４  万力セット用部材
Ｒ−１    ＹＡＧ溶接トーチ取付座
Ｒ−２    トーチ取付座スライド用レール
ＭＧ−１  ＹＡＧ溶接トーチ固定用マグネット座
Ｈ１Ｌ    内表面部材Ｌ字部寸法
Ｈ２Ｌ    外表面部材コ字部寸法
【図１】
2013104293.tif 000003
【図２】
2013104293.tif 000004
【図３】
2013104293.tif 000005
【図４】
2013104293.tif 000006
【図５】
2013104293.tif 000007
【図６】
2013104293.tif 000008
【図７】
2013104293.tif 000009
【図８】
2013104293.tif 000010